(57)【特許請求の範囲】
【請求項１】
ケイ素含有重合体と、
少なくとも２種の溶媒を含む混合溶媒と、を含み、
前記混合溶媒は、２５℃で５ｍＮ／ｍ〜３５ｍＮ／ｍの表面張力を有し、
前記混合溶媒は、ベンゼン、トルエン、キシレン、エチルベンゼン、ジエチルベンゼン、トリメチルベンゼン、トリエチルベンゼン、シクロヘキサン、シクロヘキセン、デカヒドロナフタレン、ジペンテン、ペンタン、ヘキサン、ヘプタン、オクタン、ノナン、デカン、エチルシクロヘキサン、メチルシクロヘキサン、ｐ−メンタン、ジプロピルエーテル、ジブチルエーテル、アニソール、酢酸ブチル、酢酸アミル、メチルイソブチルケトン、パラメチルアニソール、およびテトラメチルベンゼンからなる群より選択された少なくとも２種を含み、ただし、前記混合溶媒が（１）トルエンおよびジブチルエーテルの双方を含む形態、（２）ヘキサンおよびジブチルエーテルの双方を含む形態、（３）オクタンおよびジブチルエーテルの双方を含む形態、（４）キシレンおよびジブチルエーテルの双方を含む形態、および（５）トルエンおよびキシレンの双方を含む形態は除く、シリカ膜形成用組成物。
【請求項２】
前記混合溶媒は、２５℃で１５ｍＮ／ｍ〜３５ｍＮ／ｍの表面張力を有する、請求項１に記載のシリカ膜形成用組成物。
【請求項３】
前記ケイ素含有重合体は、ポリシラザン、ポリシロキサザン、またはこれらの組み合わせを含む、請求項１または２に記載のシリカ膜形成用組成物。
【請求項４】
前記ケイ素含有重合体は、重量平均分子量が１，０００〜１６０，０００ｇ／ｍｏｌである、請求項１〜３のいずれか１項に記載のシリカ膜形成用組成物。
【請求項５】
前記ケイ素含有重合体は、前記シリカ膜形成用組成物の総量に対して０．１〜３０重量％含まれている、請求項１〜４のいずれか１項に記載のシリカ膜形成用組成物。
【請求項６】
基板上に、請求項１〜５のいずれか１項に記載のシリカ膜形成用組成物を塗布する段階と、
前記シリカ膜形成用組成物が塗布された基板を乾燥する段階と、
１５０℃以上で硬化する段階と、を含む、シリカ膜の製造方法。
【請求項７】
前記シリカ膜形成用組成物を塗布する段階は、スピンコート法により行われる、請求項６に記載のシリカ膜の製造方法。
【発明の詳細な説明】
【技術分野】
【０００１】
本発明は、シリカ膜形成用組成物、シリカ膜の製造方法、およびこれにより製造されたシリカ膜に関する。
【背景技術】
【０００２】
半導体技術の発達に伴い、より小さいサイズの半導体チップへの集積度を高め、性能が改善された高集積および高速化半導体メモリセルに対する研究が行われている。しかし、半導体の高集積化の要求に応じて配線間の間隔が狭くなるにつれ、ＲＣ遅延、クロストーク、応答速度の低下などが発生し、これは、半導体デバイスなどのインターコネクション（ｉｎｔｅｒｃｏｎｎｅｃｔｉｏｎ）の点で問題を引き起こすことがある。このような問題を解決するために、デバイス間を適切に分離することが必要である。
【０００３】
デバイス間を適切に分離するために、ケイ素含有材料で形成されたシリカ膜が半導体素子の層間絶縁膜、平坦化膜、パッシベーション膜、素子間分離絶縁膜などとして幅広く用いられている（例えば、特許文献１参照）。シリカ膜は、半導体素子だけでなく、表示装置などの保護膜、絶縁膜などにも用いられている。
【先行技術文献】
【特許文献】
【０００４】
【特許文献１】韓国公開特許第１９９３−０００６９０１号公報
【発明の概要】
【発明が解決しようとする課題】
【０００５】
一般に、シリカ膜は、素子の所定領域にケイ素含有材料をコーティングした後、硬化して形成されるが、膜表面に発生するディフェクト（ｄｅｆｅｃｔ；欠陥）は素子の歩留まりおよび信頼性に良くない影響を与えることがある。
【０００６】
本発明の目的は、ディフェクトの発生が少なく、均一な厚さの膜を形成できるシリカ膜形成用組成物を提供することである。
【０００７】
本発明の他の目的は、前記シリカ膜形成用組成物を用いてシリカ膜を製造する方法を提供することである。
【０００８】
さらに本発明の他の目的は、ディフェクトの発生が少なく、厚さの均一なシリカ膜を提供することである。
【０００９】
さらに本発明の他の目的は、前記シリカ膜を含む電子素子を提供することである。
【課題を解決するための手段】
【００１０】
一実施形態によれば、ケイ素含有重合体と、少なくとも２種の溶媒を含む混合溶媒とを含み、前記混合溶媒は、２５℃で５ｍＮ／ｍ〜３５ｍＮ／ｍの表面張力を有する、シリカ膜形成用組成物を提供する。
【００１１】
前記混合溶媒は、２５℃で１５ｍＮ／ｍ〜３５ｍＮ／ｍの表面張力を有してもよい。
【００１２】
前記混合溶媒は、ベンゼン、トルエン、キシレン、エチルベンゼン、ジエチルベンゼン、トリメチルベンゼン、トリエチルベンゼン、シクロヘキサン、シクロヘキセン、デカヒドロナフタレン、ジペンテン、ペンタン、ヘキサン、ヘプタン、オクタン、ノナン、デカン、エチルシクロヘキサン、メチルシクロヘキサン、シクロヘキサン、シクロヘキセン、ｐ−メンタン、ジプロピルエーテル、ジブチルエーテル、アニソール、酢酸ブチル、酢酸アミル、メチルイソブチルケトン、パラメチルアニソール、およびテトラメチルベンゼンからなる群より選択された少なくとも２種を含んでもよい。
【００１３】
前記ケイ素含有重合体は、ポリシラザン、ポリシロキサザン、またはこれらの組み合わせを含んでもよい。
【００１４】
前記ケイ素含有重合体は、重量平均分子量が１，０００〜１６０，０００ｇ／ｍｏｌであってもよい。
【００１５】
前記ケイ素含有重合体は、前記シリカ膜形成用組成物の総量に対して０．１〜３０重量％含まれてもよい。
【００１６】
他の実施形態によれば、基板上に、上述したシリカ膜形成用組成物を塗布する段階と、前記シリカ膜形成用組成物が塗布された基板を乾燥する段階と、１５０℃以上で硬化する段階と、を含む、シリカ膜の製造方法を提供する。
【００１７】
前記シリカ膜形成用組成物を塗布する段階は、スピンコート法により行われてもよい。
【００１８】
また、本発明の他の一実施形態は、ケイ素含有重合体と、２５℃で５ｍＮ／ｍ〜３５ｍＮ／ｍの表面張力を有する、少なくとも２種の溶媒を含む混合溶媒とを、混合する段階を含む、シリカ膜形成用組成物の製造方法である。
【００１９】
さらに他の実施形態によれば、上述した製造方法により形成されたシリカ膜を提供する。
【００２０】
さらに他の実施形態によれば、前記シリカ膜を含む電子素子を提供する。
【発明の効果】
【００２１】
ディフェクトの発生が少なく、厚さの均一なシリカ膜を形成できるシリカ膜形成用組成物を提供する。
【発明を実施するための形態】
【００２２】
本発明の実施形態について、本発明の属する技術分野における通常の知識を有する者が容易に実施できるように詳細に説明する。しかし、本発明は、種々の異なる形態で実現可能であり、ここで説明する実施形態に限定されない。
【００２３】
層、膜、領域、板などの部分が他の部分の「上」にあるとする時、これは、他の部分の「直上」にある場合のみならず、その中間にさらに他の部分がある場合も含む。逆に、ある部分が他の部分の「直上」にある（隣接して配置される）とする際には、中間に他の部分がないことを意味する。
【００２４】
本明細書において、別途の定義がない限り、「置換された」とは、化合物中の水素原子が、ハロゲン原子（Ｆ、Ｂｒ、Ｃｌ、またはＩ）、ヒドロキシ基、アルコキシ基、ニトロ基、シアノ基、アミノ基、アジド基、アミジノ基、ヒドラジノ基、ヒドラゾノ基、カルボニル基、カルバミル基、チオール基、エステル基、カルボキシル基またはその塩、スルホン酸基またはその塩、リン酸またはその塩、アルキル基、Ｃ２〜Ｃ１６のアルケニル基、Ｃ２〜Ｃ１６のアルキニル基、アリール基（好適にはＣ６〜Ｃ３０）、Ｃ７〜Ｃ１３のアリールアルキル基、Ｃ１〜Ｃ４のオキシアルキル基、Ｃ１〜Ｃ２０のヘテロアルキル基、Ｃ３〜Ｃ２０のヘテロアリールアルキル基、シクロアルキル基（好適にはＣ３〜Ｃ３０）、Ｃ３〜Ｃ１５のシクロアルケニル基、Ｃ６〜Ｃ１５のシクロアルキニル基、ヘテロシクロアルキル基（好適にはＣ２〜Ｃ３０）、およびこれらの組み合わせから選択された置換基で置換されたことを意味する。
【００２５】
また、本明細書において、別途の定義がない限り、「ヘテロ」とは、Ｎ、Ｏ、Ｓ、およびＰから選択されたヘテロ原子を１〜３個含有したものを意味する。
【００２６】
さらに、本明細書において、「＊」は、同一または異なる原子または化学式と連結される部分を意味する。
【００２７】
以下、本発明の一実施形態に係るシリカ膜形成用組成物に関して説明する。
【００２８】
本発明の一実施形態に係るシリカ膜形成用組成物は、ケイ素含有重合体と、少なくとも２種の溶媒を含む混合溶媒とを含む。
【００２９】
まず、前記混合溶媒に関して説明する。
【００３０】
前記混合溶媒は、互いに異なる２種以上の溶媒が混合されたもので、２５℃で５ｍＮ／ｍ〜３５ｍＮ／ｍの表面張力を有している。さらには、混合溶媒は、１５ｍＮ／ｍ〜３５ｍＮ／ｍの表面張力を有していることが好ましく、２５ｍＮ／ｍ〜３５ｍＮ／ｍの表面張力を有していることがさらに好ましく、２８〜３２ｍＮ／ｍの表面張力を有していることが特に好ましい。前記混合溶媒の表面張力は下記条件下で測定できる。
【００３１】
※表面張力の測定条件
□測定機器：Ｆｏｒｃｅ  Ｔｅｎｓｉｏｍｅｔｅｒ−Ｋ１１
□測定温度：２５℃
□測定規格：ＡＳＴＭ  Ｄ１３３１
なお、組成物中の溶媒とは、固形分を溶質とした場合に、溶質を溶解した成分を指す。このため、単にケイ素含有重合体を溶解するための溶媒のみならず、その他の成分を溶解するのに要した溶媒も含まれる。
【００３２】
また、混合溶媒の表面張力は、混合溶媒を構成する各溶媒の表面張力および溶媒の混合重量比を考慮して、適宜設定することができる。
【００３３】
一実施形態に係るシリカ膜形成用組成物は、固形分を溶解する溶媒として２種以上の溶媒を含む混合溶媒を使用するが、前記混合溶媒の表面張力が前記範囲を満足するように配合することによって、製造される膜表面のディフェクトの発生を低減させられるだけでなく、膜厚均一性も確保することができる。
【００３４】
一方、混合溶媒の表面張力が３５ｍＮ／ｍを超えると、膜表面で欠陥が発生しやすく、また、膜厚が不均一になりやすくなる。さらに、混合溶媒の表面張力が５ｍＮ／ｍ未満であっても、膜表面で欠陥が発生しやすく、また、膜厚が不均一になりやすくなる。
【００３５】
また、後述の比較例１のように、２５℃で５ｍＮ／ｍ〜３５ｍＮ／ｍの表面張力を有する１種の溶媒を用いた場合よりも、２種の溶媒を用いて、この混合溶媒の表面張力を２５℃で５ｍＮ／ｍ〜３５ｍＮ／ｍとすることで、膜欠陥の低減が顕著に向上することを本発明者らは見出した。
【００３６】
前記溶媒の非制限的な例としては、例えば、ベンゼン、トルエン、キシレン、エチルベンゼン、ジエチルベンゼン、トリメチルベンゼン、トリエチルベンゼン、シクロヘキサン、シクロヘキセン、デカヒドロナフタレン（デカリン）、ジペンテン、ペンタン、ヘキサン、ヘプタン、オクタン、ノナン、デカン、エチルシクロヘキサン、メチルシクロヘキサン、シクロヘキサン、シクロヘキセン、ｐ−メンタン、ジプロピルエーテル、ジブチルエーテル、アニソール、酢酸ブチル、酢酸アミル、メチルイソブチルケトン、パラメチルアニソール、テトラメチルベンゼン、およびこれらの組み合わせが挙げられるが、これらに制限されるわけではない。
【００３７】
ジエチルベンゼンとしては、ｏ−，ｍ−，ｐ−ジエチルベンゼンが挙げられる。トリメチルベンゼンとしては、１，２，３−トリメチルベンゼン、１，２，４−トリメチルベンゼン、１，３，５−トリメチルベンゼンなどが挙げられる。トリエチルベンゼンとしては、１，２，３−トリエチルベンゼン、１，２，４−トリエチルベンゼン、１，３，５−トリエチルベンゼンなどが挙げられる。
【００３８】
混合溶媒に用いられる溶媒の種類は、２種以上であれば、特に限定されるものではないが、生産性や相溶性の観点から、２〜５種であることが好ましく、２〜３種であることがより好ましく、２種であることがさらに好ましい。
【００３９】
混合溶媒の組み合わせとしては、特に限定されるものではないが、キシレンおよびデカリン；ジエチルベンゼンおよびパラメチルアニソール；テトラメチルベンゼンおよびパラメチルアニソール；などが挙げられる。
【００４０】
混合溶媒に用いられる各溶媒の２５℃での表面張力は、混合溶媒での表面張力を上記範囲内に設定できる限り、特に限定されるものではないが、混合溶媒の表面張力を調整しやすいことから、各溶媒の表面張力が１ｍＮ／ｍ〜５０ｍＮ／ｍであることが好ましく、５ｍＮ／ｍ〜３５ｍＮ／ｍであることがより好ましい。
【００４１】
一方、前記ケイ素含有重合体は、その構造中にＳｉを含む重合体である。簡便なコーティング法により形成することができ、また形成される膜が平坦となりやすいことから、ケイ素含有重合体は、ポリシラザン（ｐｏｌｙｓｉｌａｚａｎｅ）、ポリシロキサザン（ｐｏｌｙｓｉｌｏｘａｚａｎｅ）、またはこれらの組み合わせを含むことが好ましい。
【００４２】
具体的には、前記シリカ膜形成用組成物に含まれているケイ素含有重合体は、下記化学式１で表される部分（ｍｏｉｅｔｙ）を含むポリシラザンを含んでもよい。
【００４３】
【化１】
0006687418.tif 000002
【００４４】
前記化学式１において、Ｒ１〜Ｒ３は、それぞれ独立して、水素、置換もしくは非置換のＣ１〜Ｃ３０のアルキル基、置換もしくは非置換のＣ３〜Ｃ３０のシクロアルキル基、置換もしくは非置換のＣ６〜Ｃ３０のアリール基、置換もしくは非置換のＣ７〜Ｃ３０のアリールアルキル基、置換もしくは非置換のＣ１〜Ｃ３０のヘテロアルキル基、置換もしくは非置換のＣ２〜Ｃ３０のヘテロシクロアルキル基、置換もしくは非置換のＣ２〜Ｃ３０のアルケニル基、置換もしくは非置換のアルコキシ基（好適にはＣ１〜Ｃ３０）、カルボキシル基、アルデヒド基、ヒドロキシ基、またはこれらの組み合わせであり、前記「＊」は、連結地点を意味する。
【００４５】
ケイ素含有重合体はＲ１〜Ｒ３が水素であるパーヒドロポリシラザンであることがより好ましい。
【００４６】
前記ポリシラザンは、多様な方法によって製造可能であり、例えば、ハロシラン（例えば、ジクロロシラン）とアンモニアとを反応させて製造することができる。
【００４７】
前記シリカ膜形成用組成物に含まれているケイ素含有重合体は、前記化学式１で表される部分（ｍｏｉｅｔｙ）のほか、下記化学式２で表される部分（ｍｏｉｅｔｙ）をさらに含むポリシラザン（ポリシロキサザン）であってもよい。
【００４８】
【化２】
0006687418.tif 000003
【００４９】
前記化学式２のＲ４〜Ｒ７は、それぞれ独立して、水素、置換もしくは非置換のＣ１〜Ｃ３０のアルキル基、置換もしくは非置換のＣ３〜Ｃ３０のシクロアルキル基、置換もしくは非置換のＣ６〜Ｃ３０のアリール基、置換もしくは非置換のＣ７〜Ｃ３０のアリールアルキル基、置換もしくは非置換のＣ１〜Ｃ３０のヘテロアルキル基、置換もしくは非置換のＣ２〜Ｃ３０のヘテロシクロアルキル基、置換もしくは非置換のＣ２〜Ｃ３０のアルケニル基、置換もしくは非置換のアルコキシ基（好適にはＣ１〜Ｃ３０）、カルボキシル基、アルデヒド基、ヒドロキシ基、またはこれらの組み合わせであり、前記「＊」は、連結地点を意味する。ここで、Ｒ４〜Ｒ７は、水素原子であることが好ましい。
【００５０】
このように、前記組成物が前記化学式２の部分をさらに含む場合、前記実施形態により製造されるポリシロキサザンは、その構造中にケイ素−窒素（Ｓｉ−Ｎ）結合部分以外にケイ素−酸素−ケイ素（Ｓｉ−Ｏ−Ｓｉ）結合部分を含み、該ケイ素−酸素−ケイ素（Ｓｉ−Ｏ−Ｓｉ）結合部分が熱処理による硬化時に応力を緩和させて収縮を低減することができる。
【００５１】
さらに、前記シリカ膜形成用組成物に含まれる前記ポリシラザンまたはポリシロキサザンは、末端部に下記化学式３で表される部分を含んでもよい。
【００５２】
【化３】
0006687418.tif 000004
【００５３】
前記化学式３で表される部分は、末端部が水素でキャッピングされている構造で、これは、前記ポリシラザンまたはポリシロキサザン構造中のＳｉ−Ｈ結合の総含有量に対して１５〜３５重量％含まれてもよい。前記化学式３の部分がポリシラザンまたはポリシロキサザン構造中に前記範囲に含まれる場合、熱処理時に酸化反応が十分に起こりながらも、熱処理時にＳｉＨ３部分がＳｉＨ４となって飛散することを防止して収縮を防止し、これからクラックが発生することを防止することができる。
【００５４】
ケイ素含有重合体の重量平均分子量は、１，０００〜１６０，０００ｇ／ｍｏｌであることが好ましく、なかでも３，０００〜１２０，０００ｇ／ｍｏｌであることがより好ましい。ケイ素含有重合体の重量平均分子量が１，０００ｇ／ｍｏｌ以上であることで、シリカ膜への転化の際に、ケイ素含有重合体が飛散することが少なく、体積収縮や低密度化を防ぐことができる。また、ケイ素含有重合体の重量平均分子量が１６０，０００ｇ／ｍｏｌ以下であることで、組成物の粘度が高くなりすぎず、塗布性が高まるため好ましい。重量平均分子量とは、ポリスチレン換算重量平均分子量であり、ポリスチレンの基準としてゲル浸透クロマトグラフィーにより測定することができる。
【００５５】
ケイ素含有重合体の含有量は、膜が硬化できる量であれば特に限定されないが、シリカ膜形成用組成物の総含有量に対して０．１〜５０重量％含まれることが好ましく、０．１〜３０重量％含まれていることがより好ましく、５〜３０重量％含まれていることがさらに好ましい。前記範囲に含まれる場合、シリカ膜形成用組成物が適切な粘度を維持することができ、膜形成時、間隙（ｖｏｉｄ）なく平坦で均等に膜を形成することが可能になる。
【００５６】
前記シリカ膜形成用組成物は、熱酸発生剤（ｔｈｅｒｍａｌ  ａｃｉｄ  ｇｅｎｅｒａｔｏｒ、ＴＡＧ）をさらに含んでもよい。
【００５７】
熱酸発生剤は、前記シリカ膜形成用組成物の現像性を改善するための添加剤で、前記組成物に含まれている重合体が比較的低い温度で現像できるようにする。
【００５８】
前記熱酸発生剤は、熱によって酸（Ｈ＋）を発生できる化合物であれば特に限定はないが、９０℃以上で活性化して十分な酸を発生し、揮発性の低いものを選択することができる。
【００５９】
前記熱酸発生剤は、例えば、ニトロベンジルトシレート、ニトロベンジルベンゼンスルホネート、フェノールスルホネート、およびこれらの組み合わせから選択されてもよい。
【００６０】
前記熱酸発生剤は、シリカ膜形成用組成物の総含有量に対して０．０１〜２５重量％の範囲で含まれることが好ましい。前記範囲で含まれる場合、比較的低い温度で前記重合体が現像できると同時にコーティング性を改善することができる。
【００６１】
前記シリカ膜形成用組成物は、界面活性剤をさらに含んでもよい。
【００６２】
界面活性剤は特に限定されず、例えば、ポリオキシエチレンラウリルエーテル、ポリオキシエチレンステアリルエーテル、ポリオキシエチレンセチルエーテル、ポリオキシエチレンオレイルエーテルなどのポリオキシエチレンアルキルエーテル類、ポリオキシエチレンノニルフェノールエーテルなどのポリオキシエチレンアルキルアリルエーテル類、ポリオキシエチレン・ポリオキシプロピレンブロックコポリマー類、ソルビタンモノラウレート、ソルビタンモノパルミテート、ソルビタンモノステアレート、ソルビタンモノオレエート、ポリオキシエチレンソルビタンモノステアレート、ポリオキシエチレンソルビタントリオレエート、ポリオキシエチレンソルビタントリステアレートなどのポリオキシエチレンソルビタン脂肪酸エステルなどの非イオン性界面活性剤、エフトップＥＦ３０１、ＥＦ３０３、ＥＦ３５２（（株）トーケムプロダクツ製造）、メガファックＦ１７１、Ｆ１７３（大日本インキ（株）製造）、フロラードＦＣ４３０、ＦＣ４３１（住友スリーエム（株）製造）、アサヒガードＡＧ７１０、サーフロンＳ−３８２、ＳＣ１０１、ＳＣ１０２、ＳＣ１０３、ＳＣ１０４、ＳＣ１０５、ＳＣ１０６（旭硝子（株）製造）などのフッ素系界面活性剤、オルガノシロキサンポリマーＫＰ３４１（信越化学工業（株）製造）などと、その他シリコン系界面活性剤が挙げられる。
【００６３】
界面活性剤は、シリカ膜形成用組成物の総含有量に対して０．００１〜１０重量％の範囲で含まれることが好ましい。前記範囲で含まれる場合、溶液の分散性を改善すると同時に膜形成時の膜厚均一性を高めることができる。
【００６４】
前記シリカ膜形成用組成物は、前記ケイ素含有重合体および前記成分（任意成分である熱酸発生剤や前記界面活性剤など）が混合溶媒に溶解した溶液の形態であることが好ましい。
【００６５】
本発明の他の実施形態によれば、基板上に、上述したシリカ膜形成用組成物を塗布する段階と、前記シリカ膜形成用組成物が塗布された基板を乾燥する段階と、１５０℃以上で硬化する段階とを含むシリカ膜の製造方法を提供する。
【００６６】
前記基板は、例えば、半導体、液晶などのデバイス基板であってもよいが、これに限定されるものではない。基板としては特に限定されるものではないが、シリコンウエハ；液晶；ガラス基板；ポリオキシメチレン、ポリビニルナフタレン、ポリエーテルケトン、フルオロ重合体、ポリ−αメチルスチレン、ポリスルホン、ポリフェニレンオキシド、ポリエーテルイミド、ポリエーテルスルホン、ポリアミドイミド、ポリイミド、ポリフタルアミド、ポリカーボネート、ポリアリレート、ポリエチレンナフタレート（ＰＥＮ）、またはポリエチレンテレフタレート（ＰＥＴ）などの樹脂基板；金属基板；などが挙げられる。中でも、本発明の効果が顕著に得られることから、半導体、液晶などのデバイス基板であることが好ましい。
【００６７】
前記シリカ膜形成用組成物は、溶液工程で塗布することができ、例えば、スピンコート、スリットコーティング、インクジェット印刷などのような方法で塗布することができる。中でも、成膜が均一に行われやすいことから、シリカ膜形成用組成物を塗布する段階は、スピンコート法による行われることが好ましい。
【００６８】
塗布膜厚は、用いられる用途により適宜設定されるが、乾燥後の膜厚で５〜１０００ｎｍとなるように塗布することが好ましい。
【００６９】
シリカ膜形成用組成物が塗布された基板を乾燥する段階における乾燥は、溶媒が除去できる温度であれば特に限定されないが、１００〜５００℃、より好ましくは１００〜４００℃で乾燥することが好ましい。また、乾燥時間としては、１〜５分、より好ましは２〜３分であることが好ましい。
【００７０】
ケイ素含有重合体がＳｉ−Ｎ結合を含む場合、酸素および水（水蒸気）を含む雰囲気中で加熱するとＳｉ−Ｎ結合がＳｉ−Ｏ結合に置換されることが知られている。この際の加熱条件としては、硬化を考慮して、１５０℃以上であることが好ましく、３００℃以上であることが好ましい。加熱温度の上限としては、形成されるシリカ膜の平坦度が低下しないよう、通常１０００℃以下とする。加熱時間としては特に限定されるものではないが、硬化性などを考慮して、１０〜１８０分とすることが好ましく、３０〜１２０分とすることがより好ましい。硬化段階での雰囲気としては、例えば、酸素雰囲気、水蒸気雰囲気、酸素と水蒸気の混合雰囲気または不活性雰囲気で行うことが好ましく、特に酸素と水蒸気の混合雰囲気であることがより好ましい。不活性雰囲気としては、窒素雰囲気、ヘリウム雰囲気、ネオン雰囲気、またはアルゴン雰囲気などが挙げられる。
【００７１】
本発明の他の実施形態によれば、上述した方法により製造されたシリカ膜を提供する。前記シリカ膜は、例えば、絶縁膜、分離膜、ハードコート膜などであってもよいが、これらに限定されるものではない。
【００７２】
本発明の他の実施形態によれば、上述した方法により製造されたシリカ膜を含む電子素子を提供する。前記電子素子は、例えば、ＬＣＤやＬＥＤなどのようなディスプレイ素子、または半導体素子であってもよい。
【実施例】
【００７３】
以下、実施例により上述した本発明の実施形態をより詳細に説明する。ただし、下記の実施例は単に説明の目的のためのものであり、本発明の範囲を制限するものではない。
【００７４】
シリカ膜形成用組成物の製造
合成例１
撹拌装置および温度制御装置付きの２Ｌ反応器の内部を乾燥窒素に置換した。そして、乾燥ピリジン１，５００ｇに純水２．０ｇを注入して十分に混合した後に、これを反応器に入れて５℃に保温した。次に、これにジクロロシラン１００ｇを１時間かけて徐々に注入した後、撹拌しながらアンモニア７０ｇを３時間かけて徐々に注入した。次に、乾燥窒素を３０分間注入し、反応器内に残存するアンモニアを除去した。
【００７５】
得られた白色のスラリー状の生成物を、乾燥窒素雰囲気中で１μｍのテフロン（登録商標）製ろ過器を用いてろ過してろ液１，０００ｇを得た。これに乾燥キシレン１，０００ｇを添加した後、ロータリーエバポレーターを用いて、溶媒をピリジンからキシレンに置換する操作を計３回繰り返しながら固形分濃度を２０重量％に調整し、ポアサイズ０．０３μｍのテフロン（登録商標）製ろ過器でろ過した。
【００７６】
最後に、ロータリーエバポレーターを用いて、水分が５ｐｐｍ以下の乾燥ジ−ｎ−ブチルエーテルを添加しながら、溶媒をキシレンからジ−ｎ−ブチルエーテルに置換する操作を計３回繰り返しながら固形分濃度を２０％に調整し、最後に、ポアサイズ０．０３μｍのテフロン（登録商標）製ろ過器でろ過して、重量平均分子量（Ｍｗ）が７，０００のポリシラザン重合体を得た。重量平均分子量は、ＧＰＣ；ＨＰＬＣ  Ｐｕｍｐ１５１５、ＲＩ  Ｄｅｔｅｃｔｏｒ２４１４（Ｗａｔｅｒｓ社製造）およびＣｏｌｕｍｎ：ＬＦ８０４（Ｓｈｏｄｅｘ社製造）を用いて測定した。
【００７７】
実施例１
キシレン２０ｇおよびデカリン２０ｇを混合して混合溶媒を準備した。
【００７８】
前記混合溶媒の表面張力を、Ｆｏｒｃｅ  Ｔｅｎｓｉｏｍｅｔｅｒ−Ｋ１１を用いて、２５℃の条件で測定した結果、２９．５１ｍＮ／ｍであった。
【００７９】
その後、前記合成例１から製造されたポリシラザン重合体８ｇを前記混合溶媒４０ｇに溶解させた後、ろ過して、シリカ膜形成用組成物を製造した。
【００８０】
実施例２
前記実施例１で使用された混合溶媒の代わりにジエチルベンゼン２０ｇとパラメチルアニソール２０ｇとを混合した混合溶媒（２５℃での表面張力：３１．５７ｍＮ／ｍ）を用いたことを除いては、実施例１と同様にして、シリカ膜形成用組成物を製造した。
【００８１】
実施例３
前記実施例１で使用された混合溶媒の代わりにテトラメチルベンゼン２０ｇとパラメチルアニソール２０ｇとを混合した混合溶媒（２５℃での表面張力：３０．７５ｍＮ／ｍ）を用いたことを除いては、実施例１と同様一にして、シリカ膜形成用組成物を製造した。
【００８２】
比較例１
前記実施例１で使用された混合溶媒の代わりにアニソール２０ｇとエチルヘキシルエーテル２０ｇとを混合した混合溶媒（２５℃での表面張力：３５．３０ｍＮ／ｍ）を用いたことを除いては、実施例１と同様にして、シリカ膜形成用組成物を製造した。
【００８３】
比較例２
前記実施例１で使用された混合溶媒の代わりにキシレン４０ｇ（２５℃での表面張力：２９．０２ｍＮ／ｍ）を単独で用いたことを除いては、実施例１と同様にして、シリカ膜形成用組成物を製造した。
【００８４】
評価１：膜表面特性
実施例１〜３、および比較例１〜２によるシリカ膜形成用組成物を、直径８インチのパターン化されたシリコンウエハ上にスピンコート法によりコーティングした後、１５０℃で１３０秒間乾燥して、薄膜を形成した。
【００８５】
その後、Ｐｙｒｏｇｅｎｉｃ  ｆｕｒｎａｃｅを用いて、酸素および水蒸気雰囲気下、３５０℃で１時間湿式酸化を進行させた後、ＣＦ４気体を用いて表面を１００ｎｍ乾式エッチングを実施して、サンプルを準備した。
【００８６】
次に、ＡＩＴ−ＸＰ  ｄｅｆｅｃｔ検査器を用いてサンプル表面のディフェクトの座標を認識した後、ＣＤ−ＳＥＭでディフェクトをレビューしてホールディフェクト（ｈｏｌｅ  ｄｅｆｅｃｔ）とパーティクルディフェクト（ｐａｒｔｉｃｌｅ  ｄｅｆｅｃｔ）を分類し、全体ディフェクト（ｈｏｌｅ  ｄｅｆｅｃｔ）数および直径１７５ｎｍ以上のホールディフェクト（ｈｏｌｅ  ｄｅｆｅｃｔ）数を測定した。
【００８７】
膜表面特性（％）は下記式１に基づいて導出した。
【００８８】
【数１】
0006687418.tif 000005
【００８９】
評価２：膜厚均一性
実施例１〜３、および比較例１〜２によるシリカ膜形成用組成物を、直径８インチのパターン化されたシリコンウエハ上にスピンオンコーティング方式によりコーティングした後、１５０℃で１３０秒間ベークして、薄膜を形成した。
【００９０】
その後、Ａｔｌａｓ膜厚測定装備を用いて、左から右方向に６ｍｍ間隔で５１ｐｏｉｎｔｓの厚さを測定した後、これら地点の平均厚さ、最高厚さ、最小厚さ値から、下記式２に基づいて膜厚均一性を評価した。
【００９１】
【数２】
0006687418.tif 000006
【００９２】
前記評価１および２の結果を下記表１に示す。
【００９３】
【表１】
0006687418.tif 000007
【００９４】
前記表１を参照すれば、実施例１〜３によるシリカ膜形成用組成物は、比較例１〜２によるシリカ膜形成用組成物と比較して、ホールディフェクトの発生が少なくて膜表面特性が良好であるだけでなく、膜厚均一性にも優れていることを確認することができる。
【００９５】
以上、本発明の好ましい実施例について詳細に説明したが、本発明の権利範囲はこれに限定されるものではなく、次の請求の範囲で定義している本発明の基本概念を利用した当業者の様々な変形および改良形態も本発明の権利範囲に属する。